(57)【要約】【課題】本発明は、液体と固形物との分離機能を有する排水管体、より詳しくは、地中に埋設して使用され、液体と土砂とを分離し、液体を集液、排出する暗渠排水管等の排水管体を提供する。【課題手段】合成樹脂製網目円筒管と、液体と固形物との分離機能を有する樹脂成形体とからなり、該網目円筒管の外周が該樹脂成形体により被覆されている排水管体であって、該網目円筒管の製造工程に、樹脂成形体による網目円筒管の被覆工程が含まれることを特徴とする排水管体。【選択図】　　　　　なし【特許請求の範囲】
【請求項１】
合成樹脂製網目円筒管と、液体と固形物との分離機能を有する樹脂成形体とからなり、該網目円筒管の外周が該樹脂成形体により被覆されている排水管体であって、該網目円筒管の製造工程に、樹脂成形体による網目円筒管の被覆工程が含まれることを特徴とする排水管体。
【請求項２】
前記樹脂成形体が、抗菌性又は生分解性を有することを特徴とする請求項１記載の排水管体。
【請求項３】
前記排水管体に抗菌性を付与するために、前記樹脂成形体に、抗菌性金属を含有させたことを特徴とする請求項２記載の排水管体。
【請求項４】
前記抗菌性金属が、銀線及び／又は銅線、あるいは銀粉及び／又は銅粉であることを特徴とする請求項３記載の排水管体。
【請求項５】
前記樹脂成形体に、抗菌性金属として、銅粉を０．２重量％〜１０重量％含有させたことを特徴とする請求項４記載の排水管体。
【請求項６】
前記排水管体に生分解性を付与するために、前記樹脂成形体に、生分解性樹脂を含有させたことを特徴とする請求項２記載の排水管体。
【請求項７】
前記樹脂成形体に、前記生分解性樹脂として、酢酸セルロースを１重量％〜５０重量％含有させたことを特徴とする請求項６記載の排水管体。
【請求項８】
前記樹脂成形体が、不織布又はマット状物であることを特徴とする請求項１乃至７のいずれか一項に記載の排水管体。
【請求項９】
前記排水管体を海岸線に沿って埋設して、海水と土砂とを分離し、海岸沿いの土砂の海への流出を防止ために使用されることを特徴とする請求項１乃至８のいずれか一項に記載の排水管体。
【発明の詳細な説明】
【０００１】
【発明の属する技術分野】
本発明は、液体と固形物との分離機能を有する排水管体に関する。より詳しくは、地中に埋設して使用され、液体と土砂とを分離し、液体を集液、排出する暗渠排水管等の排水管体に関する。
【０００２】
【従来の技術】
近年、海岸線において、波による砂浜の侵食が進んでおり、日本の砂浜が１年間に約１ｋｍ２の割合で消失しているとの報告がある。海岸線における砂浜の侵食の防止策として、例えば、海岸沿いや、海中に堤防を建設する方法があるが、これには景観面や環境面での問題があり、また、堤防の建設が海岸の一部分に限られてしまうといった問題もあった。
【０００３】
そこで、砂浜の地中に、多くの孔を有する有孔管や、網目状管等の管体を暗渠排水管として埋設することにより、地中の水分を除去し、砂浜の地下水位を下げ、沖方向への砂の流出を防止、抑制する方法が取られている。
【０００４】
【発明が解決しようとする課題】
地中に埋設され、土壌の水分を除去するための暗渠排水管として、周囲に多くの孔を有する有孔管や、網目状管等の管体が使用されるが、これらの管体は、地中に直接埋設すると、孔部分や網目部分から土砂等が流入して、孔や網目が塞がれて排水機能が低下してしまうという問題があった。
【０００５】
そこで、本発明は、排水管体に不織布等の液体と固形物との分離機能を有する樹脂成形体を一体的に製造することにより、現場での施工作業が容易であり、土砂等を分離する機能を有する排水管体を提供する。詳しくは、排水管体の製造工程において、不織布等を排水管体に被覆することにより、地中に直接埋設する際に、現場での施工作業が容易であり、土砂による目詰まりが発生しにくい排水管体を提供する。
【０００６】
また、前記管体は地中で使用されるため、不織布等において、バクテリアや微生物の繁殖による目詰まりや、微細な土砂による目詰まりが発生しやすく、特に海岸の波打ち際においては、土壌にヘドロ成分が多く含まれているため、目詰まり等の問題解決が必要とされる。そのため、前記の排水管体の機能に加えて、さらにバクテリアや微生物の繁殖による目詰まりや、微細な土砂による目詰まりを防止、抑制する機能を有する排水管体を提供することを目的とする。詳しくは、排水管体に抗菌性、生分解性を持たせることにより、排水管体の目詰まりを防止し、排水管体の耐久性の向上、排水管体としての機能の長期維持を計ることを目的とする。また、本発明は、特に海岸沿いの砂浜での使用に適する排水管体を提供することを目的とする。
【０００７】
【課題を解決するための手段】
本発明は、合成樹脂製網目円筒管と、液体と固形物との分離機能を有する樹脂成形体とからなり、該網目円筒管の外周が該樹脂成形体により被覆されている排水管体であって、該網目円筒管の製造工程に、樹脂成形体による網目円筒管の被覆工程が含まれることを特徴とする排水管体であって、好ましくは該樹脂成形体が、抗菌性又は生分解性を有することを特徴とする排水管体である。
【０００８】
【発明の実施の形態】
以下に、本発明の排水管体及びその製造方法について詳細に説明する。
本発明の排水管体は、合成樹脂製網目円筒管と、液体と固形物との分離機能を有する樹脂成形体とからなり、好ましくは該樹脂成形体が、抗菌性又は生分解性を有することを特徴とする排水管体である。
【０００９】
本発明で用いられる合成樹脂製網目円筒管は、合成樹脂を押出成形等により網目円筒状に作製した網目円筒管である。ここで用いられる合成樹脂としては、例えば、ポリエチレン、ポリプロピレン、ポリスチレン等のポリオレフィン樹脂や、ガラス繊維強化プラスチック（ＦＲＰ）、ＡＢＳ樹脂、ＡＳ樹脂、ポリアミド樹脂、ポリカーボネート樹脂、ポリエステル樹脂、ポリ塩化ビニル樹脂などの合成樹脂、複合材料が挙げられる。本発明では、剛性、耐候性の点から高密度ポリエチレンを用いることが好ましい。また、押出成形により作製される網目円筒管の網目を構成するストランドは、地中に埋設された際の耐圧強度の点から中空であることが好ましい。ストランドを中空にする製造方法としては、公知の製造方法が採用され、特に限定されるものではない。
【００１０】
本発明においては、前記合成樹脂製網目円筒管の外周を、液体と固形物との分離機能を有する樹脂成形体で被覆する必要がある。液体と固形物とを分離する機能を有する樹脂成形体としては、例えば、不織布やマット状物等が好ましく用いられる。
【００１１】
本発明においては、バクテリアや微生物の繁殖による目詰まりや、微細な土砂による目詰まりを防止、抑制するために、前記樹脂成形体に抗菌性又は生分解性を持たせることが好ましい。
【００１２】
本発明で用いられる樹脂成形体に抗菌性を付与する方法としては、例えば、マスターバッチ、スパッタリング、パディング、ディッピング等によって、抗菌成分を、樹脂成形体に含有させる方法が挙げられるが、特にこれらに限定されるものではなく、製造工程において、作業性、加工容易性等の点から、適宜好ましいものが採用される。
【００１３】
本発明で用いられる抗菌成分としては、銀、銅、チタン等の抗菌性金属もしくはその酸化物等が挙げられ、酸化物としては例えば酸化チタン等が挙げられる。これらの抗菌成分は１種のみを単独で使用してもよく、また２種以上を併用してもよい。コスト面から、好ましくは、銀線及び／又は銅線、あるいは銀粉及び／又は銅粉が用いられる。
【００１４】
本発明の樹脂成形体において、抗菌性を持つ樹脂成形体として、例えば不織布に銅粉を含有させる場合、銅粉の含有量は、樹脂成形体１００重量％に対して、０．２重量％〜１０重量％の範囲が好ましく、０．５重量％〜５重量％の範囲がさらに好ましい。この場合、樹脂成形体に対する銅粉の含有量が、０．２重量％未満であると抗菌性の効果が不十分であり、藻などの発生が抑えられない。また、１０重量％を超えると、樹脂との相溶性の問題で、強度低下や樹脂の変色が認められるため好ましくない。
【００１５】
本発明においては、樹脂成形体が生分解性を持つことが好ましい。生分解性を持つ樹脂成形体としては、具体的に下記のものが挙げられる。
生分解性を持つ不織布としては、例えば、バクテリアや微生物により分解を受けるコットン、麻、ウール、天然パルプなどの天然繊維、レーヨン、キュプラなどの再生繊維、デンプン糖質の天然高分子を原料にして合成された繊維、元来生分解性を有する合成高分子（ポリカプロラクトン）からなる繊維等からなる不織布が挙げられる。これらの不織布は１種のみを単独で用いてもよく、また２種以上を併用することもできる。
【００１６】
本発明における生分解性を持つマット状物とは、生分解性樹脂をマット状に成形した成形物を指す。生分解性樹脂としては、生分解性セルロースエステル、脂肪族ポリエステル、ポリペプチド等が好ましく使用される。これらの生分解性樹脂は、１種のみを単独で使用することもでき、また２種以上を併用することもできる。
【００１７】
生分解性セルロースエステルとしては、酢酸セルロース、セルロースブチレート、セルロースプロピオネート等の有機酸エステル；硝酸セルロース、硫酸セルロース、リン酸セルロース等の無機酸エステル；セルロースアセテートプロピオネート、セルロースアセテートブチレート、セルロースアセテートフタレート、硝酸酢酸セルロース等の混成エステルが挙げられる。これらのセルロースエステルは、１種を単独で使用してもよく、２種以上を混合して使用することもできる。これらのセルロースエステルのうち有機酸エステルが好ましく、酢酸セルロースが特に好ましい。
【００１８】
肪族ポリエステルとしては、ヒドロキシ酸の重合体、二塩基酸とグリコールとのポリエステルがあり、ポリカプロラクトン等のポリエステルも含まれる。ポリペプチドとしては、ポリアミノ酸およびポリアミドエステル等が挙げられる。
【００１９】
上記のような生分解性を持つマット状物の製造方法は、特に限定されるものではないが、例えば、生分解性樹脂組成物を水に懸濁させスラリーとし、一般の方法でシート状にし、これを加熱して生分解性樹脂を溶融固化することにより、マット状物を得る方法が挙げられる。
【００２０】
本発明の樹脂成形体において、生分解性を持つマット状物の生分解性樹脂組成物として、酢酸セルロースを用いる場合、酢酸セルロースの含有量は、樹脂成形体１００重量％に対して、１重量％〜５０重量％の範囲が好ましく、２重量％〜２０重量％の範囲がさらに好ましい。この場合、樹脂成形体に対する酢酸セルロースの含有量が１重量％未満であると、目詰まりが起きて閉塞した孔を生分解性機能によって十分に改善できない。また、５０重量％を超えると、孔が空きすぎて、強度低下と透水係数が上がり、砂詰まりを生じるため好ましくない。
【００２１】
本発明の合成樹脂製網目円筒管は、種々の方法により製造することが可能であるため、その製造方法としては、特に制限されない。以下、その代表的な製法を挙げて、それを中心に説明する。尚、具体的な製造方法としては、下記の実施例に記載した方法が挙げられる。
【００２２】
例えば、本発明で用いられる合成樹脂製網目円筒管を、押出成形法により製造する場合、溶融合成樹脂を加圧して金型から押出した後、冷却固化する以前の工程において、液体と固形物との分離機能を有する樹脂成形体を、円筒管に溶融固着させる。
【００２３】
尚、前記樹脂成形体を、合成樹脂製網目円筒管の外周に被覆する方法としては、上記の他に、溶剤接着、ミシン掛け等が挙げられるが、特にこれらに限定されるものではなく、合成樹脂製網目円筒管の製造工程において、作業性、加工容易性等の点から、適宜好ましいものが採用される。
【００２４】
上記の製造方法により、合成樹脂製網目円筒管と、液体と固形物との分離機能を有する樹脂成形体とが一体的に製造され、使用に際して、現場での施工作業が容易であり、土砂による目詰まりが発生しにくい排水管体となる。
【００２５】
【実施例】
以下に、実施例に基づいて本発明をより詳細に説明するが、本発明はこれらの実施例によって限定されるものではない。
【００２６】
実施例１
２００φ網目状高密度ポリエチレン管（大日本プラスチックス（株）製、商品名「ダイプラネトロン管」）の製造工程において、補強リブ固定時に不織布を溶融固着させて、排水管体Ａを作製した。
【００２７】
実施例２
２００φ網目状高密度ポリエチレン管（大日本プラスチックス（株）製、商品名「ダイプラネトロン管」）の製造工程において、冷却固化以前に、管体のサイドから、銅粉をマスターバッチで１重量％に調整した帯状高密度ポリエチレンの不織布、幅５ｃｍ、厚み２ｍｍを加熱したものを、溶融固着させ、排水管体Ｂを作製した。
【００２８】
実施例３
高密度ポリエチレンの不織布を酢酸セルロースのマット状物に変えた以外は実施例１と同様にして排水管体Ｃを作成した。
【００２９】
比較例１
補強リブ固定時に不職布に変えてテープ状物を熱融着固着させ用いた以外は、実施例１と同様にして排水管体Ｄを作製した。
【００３０】
比較例２
帯状高密度ポリエチレンに銅粉を加えていない不織布を用いた以外は、実施例２と同様にして排水管体Ｅを作製した。
【００３１】
比較例３
帯状酢酸セルロースに変えて、高密度ポリエチレンを用いた以外は、実施例３と同様にして排水管体Ｆを作製した。
【００３２】
［透水係数の測定］
上記で得られた排水管体Ａ〜Ｆの透水係数を、ＪＩＳ　Ａ　１２１８法にて測定し、その結果を表１に示す。排水管体Ａ〜Ｆの透水係数の測定は、使用開始前、排水管体Ａ〜Ｆを海浜に５０ｃｍ程埋め込み、海水で１ヶ月放置後および１２ヶ月放置後の三回行った。
【００３３】
実施例１で得られた排水管体Ａの透水係数は、使用開始前において、０．３３ｃｍ／ｓであり、使用開始から１２ヶ月放置後は、透水係数が２０％低下したが、使用上、特に問題はなかった。
【００３４】
実施例２で得られた排水管体Ｂの透水係数は、使用開始前において、０．３４ｃｍ／ｓであり、使用開始から１２ヶ月放置後は、透水係数が１０％低下したが、使用上、特に問題はなかった。
【００３５】
実施例３で得られた排水管体Ｃの使用開始前の透水係数は、０．３５ｃｍ／ｓであった。使用開始から１２ヶ月放置後は、透水係数が１５％低下したが、使用上、特に問題はなかった。
【００３６】
比較例１で得られた排水管体Ｄの使用開始前の透水係数は０．３４ｃｍ／ｓであったが、使用開始後１ヶ月放置したところ、透水係数が３０％低下し、１２ヵ月後では０．１３ｃｍ／ｓまで低下した。
【００３７】
比較例２で得られた排水管体Ｅの使用開始前の透水係数は０．３３ｃｍ／ｓであったが、使用開始後１ヶ月放置したところ、透水係数が５０％低下し、１２ヵ月後では０．０３ｃｍ／ｓまで低下した。
【００３８】
比較例３で得られた排水管体Ｆの使用開始前の透水係数は０．３３ｃｍ／ｓであったが、使用開始後１ヶ月放置したところ、透水係数が４０％低下し、１２ヵ月後では０．０２ｃｍ／ｓまで低下した。
【００３９】
【発明の効果】
上記から明らかなように、本発明の排水管体は、製造工程において、合成樹脂製網目円筒管と液体と固形物との分離機能を有する樹脂成形体とが一体に製造されているため、現場での施工を容易に行うことができ、かつ、土砂による目詰まりが発生しにくい排水管体である。また、本発明の排水管体は、抗菌性又は生分解性を有するため、バクテリアや微生物の繁殖による目詰まりや、微細な土砂による目詰まりを防止、抑制する機能を有する排水管体であり、長期的な使用に耐え得るものである。本発明の排水管体は、特に、海岸沿いの砂浜が波により侵食されることを防止する目的で、海岸沿いに埋設しても、バクテリアや微生物の繁殖による目詰まりや、微細な土砂による目詰まりを十分に防止、抑制し、長期にわたって、優れた排水機能を有する排水管体である。
【表１】
2004011245.tif 000002